(57)【要約】      （修正有）【課題】仕上り外観及び防食性に優れる高固形分のアルキド樹脂塗料組成物、及び該塗料組成物により得られる塗膜を有する複層塗膜形成方法の提供。【解決手段】重量平均分子量４００００〜２０００００のフェノール変性アルキド樹脂（Ａ１）、重量平均分子量２０００〜４００００のフェノール変性アルキド樹脂（Ａ２）、シランカップリング剤（Ｂ）及び平均粒子径０．０１〜５．０μｍの硫酸バリウム（Ｃ）を含有する組成物であって、フェノール変性アルキド樹脂（Ａ１）及びフェノール変性アルキド樹脂（Ａ２）の固形分総量を基準にして、硫酸バリウム（Ｃ）を１〜２００質量％含有する塗料組成物。【選択図】なし【特許請求の範囲】
【請求項１】
重量平均分子量４００００〜２０００００のフェノール変性アルキド樹脂（Ａ１）、重量平均分子量２０００〜４００００のフェノール変性アルキド樹脂（Ａ２）、シランカップリング剤（Ｂ）及び平均粒子径０．０１〜５．０μｍの硫酸バリウム（Ｃ）を含有する組成物であって、
フェノール変性アルキド樹脂（Ａ１）及びフェノール変性アルキド樹脂（Ａ２）の固形分総量を基準にして、硫酸バリウム（Ｃ）を１〜２００質量％含有する塗料組成物。
【請求項２】
フェノール変性アルキド樹脂（Ａ１）及び／又はフェノール変性アルキド樹脂（Ａ２）が、亜麻仁油脂肪酸、桐油脂肪酸及び大豆油脂肪酸から選ばれる少なくとも１種を構成成分とすることを特徴とする請求項１に記載の塗料組成物。
【請求項３】
フェノール変性アルキド樹脂（Ａ１）及びフェノール変性アルキド樹脂（Ａ２）の固形分総量を基準にして、フェノール変性アルキド樹脂（Ａ１）が１０〜７０質量％、フェノール変性アルキド樹脂（Ａ２）が３０〜９０質量％である、請求項１又は２に記載の塗料組成物。
【請求項４】
シランカップリング剤（Ｂ）が、アミノ基含有シランカップリング剤及びエポキシ基含有シランカップリング剤から選ばれる少なくとも１種である請求項１〜３のいずれか１項に記載の塗料組成物。
【請求項５】
さらに、金属がコバルト、マンガン、ジルコニウム、リチウム及びバリウムである金属ドライヤーから選ばれる少なくとも１種を含有する請求項１〜４のいずれか１項に記載の塗料組成物。
【請求項６】
下塗塗膜及び上塗塗膜からなる複層塗膜の、下塗塗膜形成の下塗塗料組成物として、請求項１〜５のいずれか１項に記載の塗料組成物を塗装する複層塗膜形成方法。
【請求項７】
請求項１〜５のいずれか１項に記載の塗料組成物を使用して塗装された建設機械又は産業機械。
【発明の詳細な説明】
【技術分野】
【０００１】
本発明は、仕上り外観及び防食性に優れる高固形分の塗料組成物及び複層塗膜形成方法に関する。
【背景技術】
【０００２】
ブルドーザー、油圧ショベル、ホイールローダ等の建設機械又は産業用機械の塗装において、所望の要求性能に応じて、様々な塗料組成物が使用されている。
【０００３】
近年の建機、産機メーカーからの塗料に対する要望として、下塗／上塗塗装仕様におけるウエットオンウエット塗装の仕上り外観及び防食性の向上、塗料の高固形分化がある。
特許文献１には、交通機器や産業機器等の金属材用途の常温硬化型塗料として、アルキド樹脂ワニスを樹脂成分とする塗料組成物が開示されている。
【０００４】
しかしながら、特許文献１に記載された常温硬化型塗料は複層塗膜仕様ではなく、この常温硬化型塗料による塗膜単層によって、防食性等の塗膜性能を満足させようとするものであって、中塗塗料、上塗塗料等の上層に塗装される塗料とのウエットオンウエット適性が不十分であるため、下塗／中塗／上塗或いは下塗／上塗塗装仕様の仕上り外観が良好ではなく、塗料固形分も低いものであった。また、単層塗膜であるため防食性も不十分であった。
【先行技術文献】
【特許文献】
【０００５】
【特許文献１】特開２００７−３１４６３３号公報
【発明の概要】
【発明が解決しようとする課題】
【０００６】
本発明が解決しようとする課題は、仕上り外観及び防食性に優れる高固形分のアルキド樹脂塗料組成物及び該塗料組成物により得られる塗膜を有する複層塗膜形成方法を提供することである。
【課題を解決するための手段】
【０００７】
本発明者等は、鋭意検討した結果、高分子量と低分子量のフェノール変性アルキド樹脂を併用し、シランカップリング剤及び特定平均粒子径範囲の硫酸バリウムを含有する組成物によれば、上記課題の解決が達成できることを見出し、本発明を完成するに至った。
【０００８】
即ち、本発明は、
１．重量平均分子量４００００〜２０００００のフェノール変性アルキド樹脂（Ａ１）、重量平均分子量２０００〜４００００のフェノール変性アルキド樹脂（Ａ２）、シランカップリング剤（Ｂ）及び平均粒子径０．０１〜５．０μｍの硫酸バリウム（Ｃ）を含有する組成物であって、フェノール変性アルキド樹脂（Ａ１）及びフェノール変性アルキド樹脂（Ａ２）の固形分総量を基準にして、硫酸バリウム（Ｃ）を１〜２００質量％含有する塗料組成物、
２．フェノール変性アルキド樹脂（Ａ１）及び／又はフェノール変性アルキド樹脂（Ａ２）が、亜麻仁油脂肪酸、桐油脂肪酸及び大豆油脂肪酸から選ばれる少なくとも１種を構成成分とすることを特徴とする項１に記載の塗料組成物、
３．フェノール変性アルキド樹脂（Ａ１）及びフェノール変性アルキド樹脂（Ａ２）の固形分総量を基準にして、フェノール変性アルキド樹脂（Ａ１）が１０〜７０質量％、フェノール変性アルキド樹脂（Ａ２）が３０〜９０質量％である、項１又は２に記載の塗料組成物、
４．シランカップリング剤（Ｂ）が、アミノ基含有シランカップリング剤及びエポキシ基含有シランカップリング剤から選ばれる少なくとも１種である項１〜３のいずれか一項に記載の塗料組成物、
５．さらに、金属が、コバルト、マンガン、ジルコニウム、リチウム及びバリウムである金属ドライヤーから選ばれる少なくとも１種を含有する項１〜４のいずれか一項に記載の塗料組成物、
６．下塗塗膜及び上塗塗膜からなる複層塗膜の、下塗塗膜形成の下塗塗料組成物として、項１〜５のいずれか一項に記載の塗料組成物を塗装する複層塗膜形成方法、
７．項１〜５のいずれか一項に記載の塗料組成物を使用して塗装された建設機械又は産業機械、に関する。
【発明の効果】
【０００９】
本発明の塗料組成物は、基体樹脂として、平均分子量の異なる２種類のフェノール変性アルキド樹脂を併用しているので、ウエットオンウエット適性と塗料の高固形分化を両立させることができる。また、シランカップリング剤により基材との密着性が向上し、防食性にも優れた塗膜を得ることができる。さらに体質顔料成分として、特定の小さい平均粒子径範囲の硫酸バリウムを用いているため得られる塗膜の平滑性も向上し、仕上り外観に優れた塗膜を得ることができる。
【００１０】
したがって、本発明の塗料組成物によれば、従来のアルキド下塗塗料では硬化が遅く、強制乾燥或いは長時間の養生期間を要するために不可能であった上塗塗料とのウエットオンウエット塗装が可能となった。
【００１１】
以上、本発明の塗料組成物によれば、仕上り性及び防食性に優れる高固形分の塗料組成物を得ることができ、ＶＯＣ（揮発性有機化合物）の削減も可能となり、本発明の塗料組成物により得られる塗膜により、仕上り外観及び防食性に優れる複層塗膜を得ることができる、という効果を奏することができる。
【発明を実施するための形態】
【００１２】
本発明の塗料組成物（以下、単に、本塗料と略すこともある。）は、重量平均分子量４００００〜２０００００のフェノール変性アルキド樹脂（Ａ１）、重量平均分子量２０００〜４００００のフェノール変性アルキド樹脂（Ａ２）、シランカップリング剤（Ｂ）及び平均粒子径０．０１〜５．０μｍの硫酸バリウム（Ｃ）を含有する塗料組成物である。以下、詳細に述べる。
【００１３】
フェノール変性アルキド樹脂（Ａ）
フェノール変性アルキド樹脂（Ａ１）とフェノール変性アルキド樹脂（Ａ２）の総称を、フェノール変性アルキド樹脂（Ａ）とする。
【００１４】
フェノール変性アルキド樹脂（Ａ）は、アルキド樹脂をフェノール樹脂により変性することによって得られる樹脂であり、従来公知のものを制限なく使用することができる。
上記フェノール変性アルキド樹脂（Ａ）としては例えば、動植物油脂又はその脂肪酸（ａ１）、飽和多塩基酸（ａ２）、多価アルコール（ａ３）及びフェノール樹脂（ａ４）を構成成分とする樹脂を挙げることができる。
【００１５】
動植物油脂又はその脂肪酸（ａ１）としては、特に制限なく従来公知のものを使用することができるが、乾性油を使用することが好ましい。具体的には例えば、魚油、脱水ヒマシ油、サフラワー油、亜麻仁油、大豆油、ゴマ油、ケシ油、エノ油、麻実油、ブドウ核油、トウモロコシ油、トール油、ヒマワリ油、綿実油、クルミ油、米ぬか油、桐油又はその脂肪酸等を挙げることができる。
【００１６】
上記乾性油のうち、仕上り外観の観点から、亜麻仁油、桐油及び大豆油を好適に使用することができる。これらは単独で或いは２種以上を組合せて使用することができる。
【００１７】
多塩基酸（ａ２）としては、フタル酸、無水フタル酸、ハロゲン化無水フタル酸、イソフタル酸、テレフタル酸、ヘキサヒドロフタル酸、ヘキサヒドロ無水フタル酸、ヘキサヒドロテレフタル酸、ヘキサヒドロイソフタル酸、コハク酸、マロン酸、グルタル酸、アジピン酸、セバシン酸、１，１２−ドデカン２酸，２，６−ナフタレンジカルボン酸、２，７−ナフタレンジカルボン酸、２，３−ナフタレンジカルボン酸、２，３−ナフタレンジカルボン酸無水物、４，４´−ビフェニルジカルボン酸、又はこれらのジアルキルエステル等を挙げることができ、これらは単独で或いは２種以上を組合せて使用することができる。
【００１８】
多価アルコール（ａ３）としては、例えば、ジエチレングリコール、トリエチレングリコール、ポリエチレングリコール、プロピレングリコール、ジプロピレングリコール、ポリプロピレングリコール、２−メチル−１，３−プロパンジオール、１，３−ブタンジオール、ネオペンチルグリコール、１，４−ブタンジオール、１，６−ヘキサンジオール、１，９−ノナンジオール、ビスフェノール類又はビスフェノール類とアルキレンオキシドの付加物、１，２，３，４−テトラヒドロキシブタン、グリセリン、トリメチロールプロパン、１，３−プロパンジオール、１，２−シクロヘキサングリコール、１，３−シクロヘキサングリコール、１，４−シクロヘキサングリコール、１，４−シクロヘキサンジメタノール、パラキシレングリコール、ビシクロヘキシル−４，４´−ジオール、２，６−デカリングリコール、２，７−デカリングリコール等を挙げることができる。これらは単独で或いは２種以上を併用して使用することができる。
【００１９】
上記フェノール変性アルキド樹脂（Ａ）は、従来公知の手法にて製造することができ、例えば、動植物油脂又はその脂肪酸（ａ１）、飽和多塩基酸（ａ２）、多価アルコール（ａ３）を縮合反応させて得られるアルキド樹脂に、フェノール樹脂（ａ４）を反応させることによって製造することができる。
【００２０】
上記フェノール樹脂（ａ４）は、アルキド樹脂を高分子量化させ、本発明の塗料組成物により得られる塗膜の乾燥性を高めるために使用されるものであり、従来公知のフェノール樹脂を制限なく使用することができる。
【００２１】
フェノール樹脂（ａ４）としては、例えばフェノール類とホルムアルデヒド類とを反応させて得られる樹脂を使用することができる。
【００２２】
該フェノール類としては、例えば、フェノール、メチルフェノール、ｐ−エチルフェノール、ｐ−ｎ−プロピルフェノール、ｐ−イソプロピルフェノール、ｐ−ｎ−ブチルフェノール、ｐ−ｔｅｒｔ−ブチルフェノール、ｐ−ｔｅｒｔ−アミルフェノール、ｏ−クレゾール、ｍ−クレゾール、ｐ−クレゾール、ｐ−シクロヘキシルフェノール、ｐ−オクチルフェノール、ｐ−ノニルフェノール、３，５−キシレノール、レゾルシノール、カテコール等の１分子中にベンゼン環を１個有するフェノール類；フェニルｏ−クレゾール、ｐ−フェニルフェノール等の１分子中にベンゼン環を２個有するフェノール類；ビスフェノールＡ、ビスフェノールＦ等を挙げることができ、これらは単独で、或いは２種以上を組合せて使用することができる。また、ホルムアルデヒド類としては、ホルムアルデヒド、パラホルムアルデヒド、トリオキサン等を挙げることができる。
【００２３】
フェノール樹脂（ａ４）は重量平均分子量が１０００〜１００００、特に２０００〜８０００の範囲内であることが適しており、フェノール変性アルキド樹脂（Ａ）の固形分総量を基準とするフェノール樹脂（ａ４）の質量が０．５〜１０質量％、好ましくは１．０〜５．０質量％の範囲内にあることが仕上り外観の観点から適している。
【００２４】
本明細書において樹脂の平均分子量は、ゲルパーミエーションクロマトグラフ（ＧＰＣ）を用いて測定した保持時間（保持容量）を、同一条件で測定した分子量既知の標準ポリスチレンの保持時間（保持容量）によりポリスチレンの分子量に換算して求めた値である。
【００２５】
ゲルパーミエーションクロマトグラフ装置として、「ＨＬＣ−８１２０ＧＰＣ」（商品名、東ソー社製）を使用し、カラムとして、「ＴＳＫｇｅｌ  Ｇ４０００ＨＸＬ」を１本、「ＴＳＫｇｅｌ  Ｇ３０００ＨＸＬ」を２本、及び「ＴＳＫｇｅｌ  Ｇ２０００ＨＸＬ」を１本（商品名、いずれも東ソー社製）の計４本を使用し、検出器として、示差屈折率計を使用し、移動相：テトラヒドロフラン、測定温度：４０℃、流速：１ｍＬ／ｍｉｎの条件下で測定することができる。
【００２６】
アルキド樹脂にフェノール樹脂（ａ４）を反応させてフェノール変性アルキド樹脂（Ａ）を得るには、アルキド樹脂の水酸基とフェノール樹脂（ａ４）のメチロール基又はジメチルエーテル基が縮合反応していると推察され、該アルキド樹脂とフェノール樹脂（ａ４）を混合し、反応温度は、１２０〜１８０℃程度で１〜１０時間程度加熱反応させることにより得ることができる。
【００２７】
本発明の塗料組成物は、平均分子量の異なるフェノール変性アルキド樹脂（Ａ）を２種併用するものであり、ウエットオンウェット適性の観点から、フェノール変性アルキド樹脂（Ａ１）の重量平均分子量は、４００００〜２０００００であり、好ましくは４５０００〜１５００００、さらに好ましくは５００００〜９００００である。また、塗料の高固形分化の観点から、フェノール変性アルキド樹脂（Ａ２）の重量平均分子量は、２０００〜４００００（２０００以上かつ４００００未満）であり、好ましくは５０００〜３５０００、さらに好ましくは８０００〜３００００である。
【００２８】
また、ウエットオンウェット適性及び塗料の高固形分化の両立の観点から、フェノール変性アルキド樹脂（Ａ１）及びフェノール変性アルキド樹脂（Ａ２）の固形分総量を基準にして、フェノール変性アルキド樹脂（Ａ１）が１０〜７０質量％、特に１５〜６０質量％、さらに特に１５〜５０質量％であることが好ましく、フェノール変性アルキド樹脂（Ａ２）が３０〜９０質量％、特に４０〜８５質量％、さらに特に５０〜８５質量％であることが好ましい。
【００２９】
シランカップリング剤（Ｂ）
本発明の塗料組成物において、シランカップリング剤（Ｂ）は、金属基材との密着性を高めて防食性向上を目的として含有されるものである。
【００３０】
上記シランカップリング剤としては、例えば、γ−アミノプロピルトリメトキシシラン、γ−アミノプロピルメチルジメトキシシラン、Ｎ−（β−アミノエチル）−γ−アミノプロピルトリメトキシシラン、Ｎ−（β−アミノエチル）−γ−アミノプロピルメチルジメトキシシラン、Ｎ−（β−アミノエチル）−γ−アミノプロピルトリエトキシシラン、γ−ウレイドプロピルトリエトキシシラン、Ｎ−（β−（Ｎ−ビニルベンジルアミノエチル）−γ−アミノプロピルトリメトキシシラン、γ−アニリノプロピルトリメトキシシラン等のアミノ基含有シランカップリング剤；γ−グリシドキシプロピルメチルジメトキシシシラン、γ−グリシドキシプロピルトリエトキシキシシシラン、β−（３，４−エポキシシクロヘキシル）エチルトリメトキシシラン等のエポキシ基含有シランカップリング剤；β−カルボキシルエチルフェニルビス（２−メトキシエトキシ）シラン、Ｎ−β−（Ｎ−カルボキシメチルアミノエチル）−γ−アミノプロピルトリメトキシシラン等のカルボキシル基含有シランカップリング剤等を挙げることができる。
【００３１】
上記のうち、アミノ基含有シランカップリング剤、エポキシ基含有シランカップリング剤が、防食性向上の観点から好ましい。上記シランカップリング剤は、単独で或いは２種以上を併用して使用することができる。
【００３２】
シランカップリング剤の市販品としては、ＫＢＭ−４０２、ＫＢＭ−４０３、ＫＢＭ−５０２、ＫＢＭ−５０３、ＫＢＭ−６０３、ＫＢＥ−９０３、ＫＢＥ−６０２、ＫＢＥ−６０３（いずれも信越シリコーン社製、商品名）等を挙げることができる。
【００３３】
本発明の塗料組成物においてシランカップリング剤の使用量は、フェノール変性アルキド樹脂（Ａ１）及びフェノール変性アルキド樹脂（Ａ２）の固形分総量を基準にして、０．１〜１０質量％、特に０．５〜７質量％、さらに特に０．８〜３．５質量％であることが、防食性及び仕上り外観の観点から好ましい。
【００３４】
硫酸バリウム（Ｃ）
本発明の塗料組成物は、平均粒子径が０．０１〜５．０μｍ、好ましくは０．０５〜４．０μｍ、さらに好ましくは０．０５〜３．０μｍの硫酸バリウム（Ｃ）を含有する。（以下、平均粒子径０．０１〜５．０μｍの硫酸バリウム（Ｃ）を単に硫酸バリウム（Ｃ）と略称する）。
【００３５】
このような硫酸バリウム（Ｃ）の市販品としては、バリファインＢＦ−２０（堺化学工業社製、商品名、平均粒子径０．０３μｍの硫酸バリウム）、ＢＡＲＩＡＣＥ  Ｂ−３０（堺化学工業社製、商品名、平均粒子径０．３μｍの硫酸バリウム）、ＳＰＡＲＷＩＴＥ（スパーワイト）Ｗ−５ＨＢ（Ｓｉｎｏ−Ｃａｎ社製、商品名、硫酸バリウム粉末、平均粒子径：１．６μｍ）等を挙げることができる。
なお本明細書において、平均粒子径は、動的光散乱法による粒度分布測定により得られる値である。
【００３６】
具体的には、例えばＵＰＡ−ＥＸ２５０（商品名、日機装株式会社製、動的光散乱法による粒度分布測定装置）を用いて測定することができる。
【００３７】
本発明の塗料組成物における硫酸バリウム（Ｃ）の量は、仕上り外観及び高固形分化の観点から、フェノール変性アルキド樹脂（Ａ１）及びフェノール変性アルキド樹脂（Ａ２）の固形分総量を基準にして、１〜２００質量％、好ましくは５〜１５０質量％、さらに好ましくは１０〜１００質量％である。
【００３８】
本発明の塗料組成物には、防食性の向上を目的として防錆顔料を含有させることができる。防錆顔料としては、具体的には例えば、酸化亜鉛、亜リン酸塩化合物、リン酸塩化合物、ホウ酸塩化合物、メタホウ酸塩化合物、モリブテン酸塩系化合物、ビスマス化合物、変性シリカ、金属イオン交換シリカ等を挙げることができる。
【００３９】
上記のうち、特に、亜リン酸塩化合物、リン酸塩化合物を好適に使用することができる。
【００４０】
上記亜リン酸塩化合物としては、ＥＸＰＥＲＴ ＮＰ−１０００、ＥＸＰＥＲＴ ＮＰ−１０２０Ｃ等の亜リン酸カルシウム化合物、ＥＸＰＥＲＴ ＮＰ−１１００、ＥＸＰＥＲＴ ＮＰ−１１０２等の亜リン酸アルミニウム化合物を挙げることができる（ＥＸＰＥＲＴシリーズはいずれも東邦顔料社製、商品名）。
【００４１】
上記リン酸塩化合物としては、金属化合物で処理されたトリポリリン酸二水素アルミニウム等を挙げることができる。上記金属化合物としては、亜鉛、カルシウム、マグネシウム、マンガン、ビスマス、コバルト、スズ、ジルコニウム、チタニウム、ストロンチウム、銅、鉄、リチウム、アルミニウム、ニッケル、及びナトリウムの塩化物、水酸化物、炭酸化物、硫酸物等を挙げることができる。
【００４２】
上記金属化合物で処理されたトリポリリン酸二水素アルミニウムの市販品としては、Ｋ−ＷＨＩＴＥ１４０、Ｋ−ＷＨＩＴＥ  Ｃａ６５０、Ｋ−ＷＨＩＴＥ４５０Ｈ、Ｋ−ＷＨＩＴＥ  Ｇ−１０５、Ｋ−ＷＨＩＴＥ  Ｋ−１０５、Ｋ−ＷＨＩＴＥ  Ｋ−８２（いずれもテイカ社製、商品名）等を挙げることができる。
【００４３】
上記モリブテン酸塩系化合物の市販品としては、例えば、ＬＦボウセイ Ｍ−ＰＳＮ、ＬＦボウセイ ＭＣ−４００ＷＲ、ＬＦボウセイ ＰＭ−３００、ＰＭ−３０８（いずれもキクチカラー社製、商品名）等を挙げることができる。
【００４４】
上記ビスマス化合物としては、例えば、酸化ビスマス、水酸化ビスマス、塩基性炭酸ビスマス、硝酸ビスマス、ケイ酸ビスマス及び有機酸ビスマス等を挙げることができる。
変性シリカとしては、カルシウム、亜鉛、コバルト、鉛、ストロンチウム、バリウム等のカチオンを多孔質シリカ粒子に結合させた化合物等を挙げることができる。
【００４５】
上記金属イオン交換シリカとしては、例えば、カルシウムイオン交換シリカ、マグネシウムイオン交換シリカ等を挙げることができる。これらの金属イオン交換シリカとしてはリン酸変性金属イオン交換シリカを使用することもできる。
【００４６】
上記カルシウムイオン交換シリカは、微細な多孔質のシリカ担体にイオン交換によって、カルシウムイオンが導入されたシリカ微粒子である。カルシウムイオン交換シリカの市販品としては、ＳＨＩＥＬＤＥＸ（シールデックス、登録商標）Ｃ３０３、ＳＨＩＥＬＤＥＸＡＣ−３、ＳＨＩＥＬＤＥＸＣ−５（以上いずれもＷ．Ｒ．Ｇｒａｃｅ＆Ｃｏ．社製）、サイロマスク５２（富士シリシア社製）等を挙げることができる。
【００４７】
上記マグネシウムイオン交換シリカは、微細な多孔質のシリカ担体にイオン交換によって、マグネシウムイオンが導入されたシリカ微粒子である。マグネシウムイオン交換シリカの市販品としては、サイロマスク５２Ｍ（富士シリシア社製）、ノビノックスＡＣＥ−１１０（ＳＮＣＺ社製・フランス）等を挙げることができる。
【００４８】
本発明の塗料組成物において防錆顔料を使用する場合、使用量は、フェノール変性アルキド樹脂（Ａ１）及びフェノール変性アルキド樹脂（Ａ２）の固形分総量を基準にして、５〜５０質量％、特に１０〜４０質量％であることが、防食性の観点から好ましい。
【００４９】
本発明の塗料組成物には、所望の色とすることを目的として、着色顔料を使用することができる。着色顔料としては、具体的には、チタン白、モリブデン酸亜鉛、モリブデン酸カルシウム、カーボンブラック、黒鉛（グラファイト）、鉄黒（アイアンブラック）、紺青、群青、コバルトブルー、銅フタロシアニンブルー、インダンスロンブルー、黄鉛、合成黄色酸化鉄、透明べんがら、ビスマスバナデート、チタンイエロー、亜鉛黄（ジンクエロー）、モノアゾイエロー、オーカー、ジスアゾ、イソインドリノンイエロー、金属錯塩アゾイエロー、キノフタロンイエロー、ベンズイミダゾロンイエロー、べんがら、透明べんがら、モノアゾレッド、無置換キナクリドンレッド、アゾレーキ（Ｍｎ塩）、キナクリドンマゼンダ、アンサンスロンオレンジ、ジアンスラキノニルレッド、ペリレンマルーン、ペリレンレッド、ジケトピロロピロールクロムバーミリオン、塩素化フタロシアニングリーン、臭素化フタロシアニングリーン、ピラゾロンオレンジ、ベンズイミダゾロンオレンジ、ジオキサジンバイオレット、ペリレンバイオレット等を挙げることができる。
【００５０】
本発明の塗料組成物において着色顔料を使用する場合、使用量は、フェノール変性アルキド樹脂（Ａ１）及びフェノール変性アルキド樹脂（Ａ２）の固形分総量を基準にして、１０〜１５０質量％、特に２０〜１１０質量％であることが、仕上り外観の観点から好ましい。
【００５１】
本発明の塗料組成物には必要に応じて体質顔料（硫酸バリウム（Ｃ）を除く）を含有させることができる。
【００５２】
上記体質顔料としては、例えば、クレー、シリカ、硫酸バリウム（硫酸バリウム（Ｃ）を除く）、タルク、炭酸カルシウム、ホワイトカーボン、珪藻土、炭酸マグネシウムアルミニウムフレーク、雲母フレーク等を挙げることができる。
【００５３】
本発明の塗料組成物において体質顔料を使用する場合、使用量は、フェノール変性アルキド樹脂（Ａ１）及びフェノール変性アルキド樹脂（Ａ２）の固形分総量を基準にして、２０〜１５０質量％、特に４０〜１３０質量％であることが、付着性の観点から好ましい。
【００５４】
本発明の塗料組成物には、塗料の流動性を制御して仕上り外観及び塗装作業性の向上を目的として、レオロジーコントロール剤を使用することができる。
【００５５】
レオロジーコントロール剤としては、具体的には例えば、粘土鉱物（例えば、金属ケイ酸塩、モンモロリロナイト）、アクリル樹脂（例えば、分子中にアクリル酸エステル又はメタクリル酸エステルのポリマー、オリゴマーからなる構造を含むもの）、ポリオレフィン（例えば、ポリエチレン、ポリプロピレン等）、アマイド（高級脂肪酸アマイド、ポリアマイド、オリゴマー等）、ポリカルボン酸（分子中に少なくとも２つ以上のカルボキシル基を有する誘導体を含む）、セルロース（ニトロセルロース、アセチルセルロース、セルロースエーテル等種々の誘導体を含む）、及びウレタン（分子中にウレタン構造を含むポリマー、オリゴマー等）、ウレア（分子中にウレア構造を含むポリマー、オリゴマー等）、ウレタンウレア（分子中にウレタン構造とウレア構造を含むポリマー、オリゴマー等）等を挙げることができる。
【００５６】
レオロジーコントロール剤の市販品としては、例えば、ディスパロン６９００（楠本化成（株）製）、チクゾールＷ３００（共栄社化学（株））等のアマイドワックス；ディスパロン４２００（楠本化成（株）製）等のポリエチレンワックス；ＣＡＢ（セルロース・アセテート・ブチレート、イーストマン・ケミカル・プロダクツ社製）、ＨＥＣ（ヒドロキシエチルセルロース）、疎水化ＨＥＣ、ＣＭＣ（カルボキシメチルセルロース）等のセルロース系のレオロジーコントロール剤；ＢＹＫ−４１０、ＢＹＫ−４１１、ＢＹＫ−４２０、ＢＹＫ−４２５（以上、ビックケミー（株）社製）等のウレタンウレア系のレオロジーコントロール剤；フローノンＳＤＲ−８０（共栄社化学（株））等の硫酸エステル系アニオン系界面活性剤；フローノンＳＡ−３４５ＨＦ（共栄社化学（株））等のポリオレフィン系のレオロジーコントロール剤；フローノンＨＲ−４ＡＦ（共栄社化学（株））等の高級脂肪酸アマイド系のレオロジーコントロール剤；等を挙げることができる。
【００５７】
本発明の塗料組成物においてレオロジーコントロール剤を使用する場合、使用量は、フェノール変性アルキド樹脂（Ａ１）及びフェノール変性アルキド樹脂（Ａ２）の固形分総量を基準にして、０．１〜２０質量％、特に０．５〜１５質量％、さらに特に０．８〜１０質量％の範囲内であることが、仕上り外観及び塗装作業性の観点から好ましい。
【００５８】
本発明の塗料組成物において、硬化促進のため、硬化触媒として、金属ドライヤーを好適に使用することができる。金属ドライヤーは、金属と脂肪酸との金属塩化合物である。
上記金属としては、具体的には例えば、コバルト、マンガン、ジルコニウム、リチウム、バリウム、亜鉛、銅、鉄、カルシウム、マグネシウム、セリウム、アルミニウム、ストロンチウム等を挙げることができる。
【００５９】
上記脂肪酸としては、具体的には例えば、オクチル酸、ナフテン酸、ネオデカン酸、酪酸、カプロン酸、カプリル酸、カプリン酸、ラウリン酸、ミリスチン酸、パルミチン酸、ステアリン酸、アラキジン酸、ベヘン酸、リグリノセリン酸、セロチン酸、モンタン酸、メリシン酸、トウハク酸、リンデル酸、ツズ酸、マッコウ酸、ミリストオレイン酸、ゾーマリン酸、ペトロセリン酸、オレイン酸、バクセン酸、ガドレイン酸、鯨油酸、エルシン酸、サメ油酸、リノール酸、ヒラゴ酸、エレオステアリン酸、ブニカ酸、トリコサン酸、リノレン酸、モロクチ酸、パリナリン酸、アラキドン酸、イワシ酸、ヒラガシラ酸、ニシン酸、大豆油脂肪酸、ステアリン酸、トール油脂肪酸等を挙げることができる。
【００６０】
上記金属塩化合物としては、具体的には例えば、オクチル酸コバルト、ナフテン酸ジルコニウム、ナフテン酸コバルト、ナフテン酸バリウム、オクチル酸ジルコニウム、オクチル酸バリウム、ナフテン酸亜鉛、ナフテン酸銅、ナフテン酸鉄、ナフテン酸カルシウム、ナフテン酸マグネシウム、オクチル酸亜鉛、オクチル酸銅、オクチル酸鉄、オクチル酸カルシウム、オクチル酸マグネシウム、オクチル酸セリウム、オクチル酸アルミニウム、ネオデカン酸カルシウム等を挙げることができる。
【００６１】
これらは単独で或いは２種以上を併用して使用することができる。
【００６２】
上記の金属塩化合物のうち、特に、金属がコバルト、マンガン、ジルコニウム、リチウム及びバリウムである金属塩化合物を好適に使用することができる。
【００６３】
上記の金属塩のうち、コバルト金属塩が塗膜表面の硬化に特に寄与し、マンガン金属塩、ジルコニウム金属塩、リチウム金属塩及びバリウム金属塩が塗膜内部の硬化に特に寄与する。
【００６４】
本発明の塗料組成物において、金属ドライヤーを使用する場合、使用量は、フェノール変性アルキド樹脂（Ａ１）及びフェノール変性アルキド樹脂（Ａ２）の固形分総量を基準にして、合計金属量（質量換算）で０．０１〜１５質量％、特に０．１〜１０質量％、さらに特に０．５〜５質量％であることが好ましい。
【００６５】
本発明の塗料組成物にはさらに必要に応じて、顔料分散剤、表面調整剤、界面活性剤、消泡剤、硬化剤、硬化触媒（上記、金属ドライヤーを除く）、防腐剤、凍結防止剤等を含有させることができる。
【００６６】
本発明の塗料組成物は、通常、フェノール変性アルキド樹脂（Ａ）、シランカップリング剤（Ｂ）及び硫酸バリウム（Ｃ）、その他必要に応じて使用される各成分を混合し、有機溶剤等の溶媒を必要に応じて添加して粘度調整することにより使用される。混合は、例えばディスパー、ホモジナイザー等の混合装置を用いて行うことができる。
【００６７】
本明細書において、「高固形分」とは、通常よりも塗装固形分濃度（塗装時の固形分濃度；塗装ＮＶ（nonvolatile content）値）が高いことをいう。例えば、本発明の塗料組成物が下塗塗料として使用される場合、高固形分とは塗装固形分濃度が５５〜６０質量％程度以上のものをいう。本塗料の塗装固形分濃度は、通常、５５〜６５質量％、特に、５５〜６３質量％であることが高固形分化及び仕上り外観の両立の観点から好ましい。
【００６８】
なお、固形分は、ＪＩＳ Ｋ５６０１に規定されている、所定条件下で蒸発によって得られる残さの質量分率である加熱残分として求めることができる。
【００６９】
本発明の塗料組成物の塗装は、例えば、浸漬塗り、刷毛塗り、ロール刷毛塗り、スプレーコート、ロールコート、スピンコート、ディップコート、バーコート、フローコート、静電塗装、エアレス塗装、電着塗装、ダイコート等の塗装方法によって行うことができる。乾燥膜厚は、通常１０μｍ〜１５０μｍ、好ましくは３０μｍ〜８０μｍの範囲内が適している。
【００７０】
被塗物としては、冷延鋼板、黒皮鋼板、合金化亜鉛メッキ鋼板、電気亜鉛メッキ鋼板等、及びこれらを素材とするブルドーザー、油圧ショベル、ホイールローダ等の建設機械又は産業用機械等を挙げることができる。これらは必要に応じて、ショットブラスト、表面調整、表面処理等を施したものであってもよい。
【００７１】
本発明の塗料組成物は、仕上り外観及び防食性に優れ、高固形分とすることができるので、上記被塗物用途の下塗塗料（プライマー塗料）、特にウエットオンウエット仕様の下塗塗膜及び上塗塗膜からなる複層塗膜における下塗塗膜形成の下塗塗料組成物として、好適に使用することができる。
【００７２】
ウエットオンウエット仕様とは、未硬化の下層塗膜上に上層塗膜を形成する複層塗装工程の仕様である。
【００７３】
本発明の複層塗膜形成方法は、下塗塗膜及び上塗塗膜からなる複層塗膜形成方法において、下塗塗膜形成の下塗塗料組成物として、本発明の塗料組成物を塗装する方法である。
本発明の塗料組成物は、ウエットオンウエット適性に優れているので、特に、被塗物上に、本発明の塗料組成物による未硬化塗膜を形成し、該未硬化塗膜上に、上塗塗料組成物による上塗塗膜を形成し、両塗膜を同時に乾燥して塗膜を形成する方法、において好適に使用することができる。
【００７４】
上塗塗膜形成の上塗塗料組成物としては、従来公知の塗料組成物を制限なく使用することができる。具体的には例えば、ウレタン樹脂系塗料、アクリル樹脂系塗料、シリコン樹脂系塗料、弗素樹脂系塗料、油性系塗料、フタル酸樹脂系塗料等を使用することができる。
【００７５】
防食性及び仕上り外観の観点からはエポキシ樹脂及び／又はアクリル樹脂を基体樹脂とし、ポリイソシアネート化合物を架橋剤とする上塗塗料組成物を好適に使用することができる。
【００７６】
上記ウエットオンウエットの塗膜形成方法において、本発明の塗料組成物の塗装は、前記の塗装方法によって行うことができる。乾燥膜厚は、通常１０μｍ〜１５０μｍ、好ましくは３０μｍ〜８０μｍの範囲内が適している。
【００７７】
上記本発明の塗料組成物による未硬化塗膜上への、前記の上塗塗料組成物の塗装は、例えば、浸漬塗り、刷毛塗り、ロール刷毛塗り、スプレーコート、ロールコート、スピンコート、ディップコート、バーコート、フローコート、静電塗装、エアレス塗装、電着塗装、ダイコート等の塗装方法によって行うことができる。乾燥膜厚は、通常、１０μｍ〜１５０μｍ、好ましくは３０μｍ〜８０μｍの範囲内が適している。次いで、常温〜１６０℃で１０〜１２０分間、好ましくは６０〜１２０℃で２０〜９０分間乾燥させることにより、複層塗膜を得ることができる。
【００７８】
本発明の塗料組成物を塗装して該未硬化塗膜を形成した後、必要に応じて、常温でのセッティング又は予備加熱を行うこともできる。
【実施例】
【００７９】
以下、製造例、実施例及び比較例により、本発明をさらに詳細に説明するが、本発明はこれらに限定されるものではない。各例中の「部」は質量部、「％」は質量％を示す。                  
下塗塗料組成物（プライマー塗料組成物）の製造
実施例Ｎｏ．１  プライマー塗料組成物Ｎｏ．１の製造
以下の工程１〜工程２によって、プライマー塗料組成物Ｎｏ．１を得た。
【００８０】
工程１：
アラキード７１０４（注１）３０部（固形分）、アラキード７１１２（注３）７０部（固形分）、ＳＰＡＲＷＩＴＥ  Ｗ−５ＨＢ（注４）７５部、タイピュア  Ｒ−９０２（注９）６０部、Ｋ−ＷＨＩＴＥ  １０５（注１０）２０部、サンライト  ＳＬ−１５００（注１１）５０部に、キシレン及びスワゾール１０００（コスモ石油株式会社製、芳香族炭化水素系溶媒）を適量加え、サンドミルにて分散し、顔料分散ペーストを得た。
【００８１】
工程２：
上記にて得た顔料分散ペーストに、ディスパロンＡ６０３−２０Ｘ（注１２）２部（固形分）、ＫＢＭ−５０３（注１３）１部、ヘキソエートコバルト  １２％（注１５）１部（固形分）、及びＤＩＣＮＡＴＥ  ＡＬ−５００（注１６）１部（固形分）を配合し、表面調整剤、消泡剤を加えて攪拌し、キシレン及びスワゾール１０００を加えて攪拌し、固形分を調整することによって、固形分６０％、塗装粘度２０秒／２５℃（イワタカップで測定）のプライマー塗料組成物Ｎｏ．１を得た。
【００８２】
実施例Ｎｏ．２〜１３  プライマー塗料組成物Ｎｏ．２〜Ｎｏ．１３の製造
表１の配合内容とする以外は、実施例Ｎｏ．１と同様にして、各プライマー塗料組成物Ｎｏ．２〜１３を得た。
【００８３】
比較例Ｎｏ．１〜６  プライマー塗料組成物Ｎｏ．１４〜Ｎｏ．１９の製造
表２の配合内容とする以外は、実施例Ｎｏ．１と同様にして、各プライマー塗料組成物Ｎｏ．１４〜Ｎｏ．１９を得た。
（注１）アラキード７１０４：荒川化学工業株式会社、商品名、亜麻仁油／桐油脂肪酸変性アルキド樹脂のフェノール変性アルキド樹脂、重量平均分子量６００００
（注２）アラキード７１０９：荒川化学工業株式会社、商品名、大豆油脂肪酸変性アルキド樹脂のフェノール変性アルキド樹脂、重量平均分子量１５００００
（注３）アラキード７１１２：荒川化学工業株式会社、商品名、亜麻仁油脂肪酸変性アルキド樹脂のフェノール変性アルキド樹脂、重量平均分子量１５０００
（注４）ＳＰＡＲＷＩＴＥ  Ｗ−５ＨＢ：Ｓｉｎｏ−Ｃａｎ  Ｍｉｃｒｏｎｉｚｅｄ  Ｐｒｏｄｕｃｔ  ｃｏ．，Ｌｔｄ、商品名、硫酸バリウム、平均粒子径１．６μｍ、吸油量１３ｍｌ／１００ｇ
（注５）ＢＡＲＩＡＣＥ  Ｂ−３０：堺化学工業株式会社、商品名、硫酸バリウム、平均粒子径０．３μｍ
（注６）ＢＡＲＩＦＩＮＥ  ＢＦ−２０：堺化学工業株式会社、商品名、硫酸バリウム、平均粒子径０．０３μｍ、吸油量２４ｍｌ／１００ｇ
（注７）硫酸バリウムＢＡ：堺化学工業株式会社、商品名、硫酸バリウム、平均粒子径８μｍ、吸油量８ｍｌ／１００ｇ
（注８）ＬＡＫＡＢＡＲ  ＳＦ：ＬＡＫＡＶＩＳＵＴＨ  ＬＴＤ、商品名、硫酸バリウム、平均粒子径１０．４μｍ、吸油量１０ｍｌ／１００ｇ
（注９）タイピュア  Ｒ−９０２：デュポン株式会社、商品名、二酸化チタン、吸油量１６ｍｌ／１００ｇ
（注１０）Ｋ−ＷＨＩＴＥ  １０５：テイカ株式会社製、商品名、トリポリリン酸二水素アルミニウム
（注１１）サンライト  ＳＬ−１５００：竹原化学工業株式会社、商品名、炭酸カルシウム
（注１２）ディスパロン  Ａ６０３−２０Ｘ：楠本化成株式会社、商品名、脂肪酸アマイドワックス
（注１３）ＫＢＭ−５０３：信越化学株式会社、商品名、メタクリロキシ基含有シランカップリング剤
（注１４）ＫＢＭ−４０３：信越化学株式会社、商品名、エポキシ基含有シランカップリング剤
（注１５）ヘキソエートコバルト  １２％：東栄化工株式会社、商品名、オクチル酸コバルト、固形分７０％
（注１６）ＤＩＣＮＡＴＥ  ＡＬ−５００：ＤＩＣ株式会社、商品名、アルミニウムキレート
上塗塗料組成物の製造
製造例Ｎｏ．１            アクリル樹脂溶液の製造
スワゾール１０００（コスモ石油株式会社製、芳香族炭化水素系溶媒）２８部、トルエン８５部、スチレン４１．６部、ｎ−ブチルアクリレート６．９部、イソブチルメタクリレート１９部、プラクセルＦＭ−３（注１７）１５部、２−ヒドロキシエチルメタクリレート１７部、アクリル酸０．５部、ジ−tert−ブチルハイドロパーオキサイド８部を窒素ガス下で１１０℃において反応させて、固形分質量濃度４５％のアクリル樹脂溶液を得た。得られたアクリル樹脂は、酸価３．９ｍｇＫＯＨ／ｇ、水酸基価９４．９ｍｇＫＯＨ／ｇ、重量平均分子量１１，０００であった。
（注１７）プラクセルＦＭ−３：ダイセル化学工業株式会社製、商品名、２−ヒドロキシエチルアクリレートのε−カプロラクトン変性ビニルモノマー
製造例Ｎｏ．２            上塗塗料組成物Ｎｏ．１の製造例
製造例Ｎｏ．１で得たアクリル樹脂溶液８０部（固形分）、タイピュア  Ｒ−９０２（注９）１２部、ホスターパームエローＨ−３Ｇ（注１８）１２部、ＢＡＲＩＦＩＮＥ  ＢＦ−２０（注６）１５部、Ｂａｙｆｅｒｒｏｘ４９０５（注１９）１２部及びＴＩＮＵＶＩＮ２９２（注２０）１部を配合し、スワゾール１０００（コスモ石油株式会社製、芳香族炭化水素系溶媒）で固形分を調整した混合物を、サンドミルにて分散することによって主剤塗料を得た。さらに塗装直前に、スミジュール  Ｎ３３００（注２１）２０部（固形分）及びＫＢＭ−４０３（注１４）０．５部を混合攪拌し、固形分６０％の上塗塗料組成物Ｎｏ．１を得た。
（注１８）ホスターパームエローＨ−３Ｇ：クラリアント社製、商品名、ハンザエロー系黄色顔料
（注１９）Ｂａｙｆｅｒｒｏｘ  ４９０５：Ｌａｎｘｅｓｓ株式会社、商品名、
赤色顔料
（注２０）ＴＩＮＵＶＩＮ２９２：ＢＡＳＦ株式会社、商品名、光安定化剤
（注２１）スミジュール  Ｎ３３００：住化コベストロウレタン株式会社、商品名、イソシアヌレート変性ＨＤＩ（ＨＤＩの３量体）
＜複層塗膜形成塗板の作成＞
複層塗膜形成塗板Ｎｏ．１の作成（実施例用）
下記の工程１〜工程３によって、複層塗膜形成塗板Ｎｏ．１を得た。
【００８４】
工程１：冷間圧延鋼板（大きさ０．８×７０×１５０ｍｍ、パルボンド＃３０２０）に実施例Ｎｏ．１で得られたプライマー塗料組成物Ｎｏ．１を用い、乾燥膜厚が４０μｍになるようにスプレー塗装し、２５℃で３分間セッティングした。
【００８５】
工程２：次いでプライマー塗膜上に、製造例Ｎｏ．２で得られた上塗塗料組成物Ｎｏ．１を用い、カンペ工業用ウレタンシンナー２０５（関西ペイント社製、２液ウレタン塗料用シンナー）で、上塗塗料組成物Ｎｏ．１  １００部に対して、シンナーを１０部配合し、乾燥膜厚が４０μｍになるようにスプレー塗装にてウェットオンウェットで塗装して、上塗塗膜を形成した。
【００８６】
工程３：工程１及び工程２によって得られた複層塗膜を、２５℃で１０分間セッティングした後、８０℃で３０分間加熱乾燥させ、さらに室温（２０℃）で７２時間乾燥させて複層塗膜形成塗板Ｎｏ．１を得た。
【００８７】
複層塗膜形成塗板Ｎｏ．２〜Ｎｏ．１３の作成（実施例用）
プライマー塗料組成物を表１の塗料とする以外は、複層塗膜形成塗板Ｎｏ．１の作成と同様にして、複層塗膜形成塗板Ｎｏ．２〜Ｎｏ．１３を得た。
【００８８】
複層塗膜形成塗板Ｎｏ．１４〜Ｎｏ．１９の作成（比較例用）
プライマー塗料組成物を表２の塗料とする以外は、複層塗膜形成塗板Ｎｏ．１の作成と同様にして、複層塗膜形成塗板Ｎｏ．１４〜Ｎｏ．１９を得た。
【００８９】
塗膜性能試験
各複層塗膜形成塗板について、後記の試験項目につき塗膜性能試験に供した。試験結果を併せて表１及び表２に示す。
【００９０】
性能評価
仕上り外観（注２２）：各複層塗膜形成塗板の塗面外観を目視及び光沢で評価した。
◎は、上塗塗膜とプライマー塗膜の混層がなく平滑性が良好で、かつ６０度光沢値が９０以上であった。
○は、上塗塗膜とプライマー塗膜の混層がなく平滑性が良好で、かつ６０度光沢値が７５以上９０未満であった。
△は、上塗塗膜とプライマー塗膜が混層しており、うねり、ツヤビケ及びチリ肌から選ばれる少なくとも１種の仕上り外観の低下がやや見られ、６０度光沢値が６０以上７５未満であった。
×は、上塗塗膜とプライマー塗膜の混層が著しく、うねり、ツヤビケ、チリ肌から選ばれる少なくとも１種の仕上り外観の低下が著しく、６０度光沢値が６０未満であった。
【００９１】
鉛筆硬度（注２３）：各複層塗膜形成塗板を、ＪＩＳ  Ｋ  ５６００−５−４に準じて、試験塗板面に対し約４５°の角度に鉛筆の芯を当て、芯が折れない程度に強く試験塗板面に押し付けながら前方に均一な速さで約１０ｍｍ動かした。塗膜が破れなかったもっとも硬い鉛筆の硬度記号を鉛筆硬度とした。
◎は、Ｈ以上であった。
○は、Ｆ以上  Ｈ未満であった。
△は、ＨＢ以上  Ｆ未満であった。
×は、ＨＢ未満であった。
【００９２】
付着性（注２４）：各複層塗膜形成塗板を、ＪＩＳ  Ｋ  ５６００−５−６に準じて、２ｍｍ碁盤目試験を行い、碁盤目の残数を評価した。
◎は、分類１以上であった。
○は、分類２以上  分類１未満であった。
△は、分類３以上  分類２未満であった。
×は、分類３未満であった。
【００９３】
防食性（注２５）:各複層塗膜形成塗板に、ナイフでクロスカット傷を入れ、これをＪＩＳ  Ｚ−２３７１に準じて１２０時間耐塩水噴霧試験を行い、ナイフ傷からの錆、フクレ幅によって以下の基準で評価した。
◎は、錆、フクレの最大幅が、カット部から２ｍｍ未満(片側)。
○は、錆、フクレの最大幅が、カット部から２ｍｍ以上でかつ３ｍｍ未満(片側)。
△は、錆、フクレの最大幅が、カット部から３ｍｍ以上でかつ４ｍｍ未満(片側)。
×は、錆、フクレの最大幅が、カット部から４ｍｍ以上(片側)。
【００９４】
【表１】
2020037622.tif 000002
【００９５】
【表２】
2020037622.tif 000003
【産業上の利用可能性】
【００９６】
高固形分化が可能な塗料組成物から得られる塗膜により、仕上り外観及び防食性に優れる複層塗膜を有する塗装物品を提供することができる。